(57)【要約】【課題】  磁気記録媒体および磁気ヘッド用の超微量の水素を含有する硬質非晶質炭素膜を提供する。【解決手段】  一実施形態による磁気記録媒体は、非磁性基板上の少なくとも１つのグランド層と；グランド層上の磁気記録層と；磁気記録層上のオーバーコートとを含み、オーバーコートは、ｓｐ２結合に対するｓｐ３結合の比（ｓｐ３／（ｓｐ２＋ｓｐ３））が少なくとも０．５である非晶質炭素膜であり、前記オーバーコートの膜厚方向における、オーバーコートの中心層中の水素含有量が０．１原子％〜０．６原子％である。さらに製品および方法も提供される。【選択図】図６
2014099235.tif 000002
【特許請求の範囲】
【請求項１】
磁気記録媒体であって：
非磁性基板上の少なくとも１つのグランド層と；
前記グランド層上の磁気記録層と；
前記磁気記録層上のオーバーコートを含み、
前記オーバーコートは、ｓｐ２結合に対するｓｐ３結合の比（ｓｐ３／（ｓｐ２＋ｓｐ３））が少なくとも０．５である非晶質炭素膜であり、前記オーバーコートの膜厚方向における、前記オーバーコートの中心層中の水素含有量が０．１原子％〜０．６原子％である
ことを特徴とする、磁気記録媒体。
【請求項２】
前記オーバーコートの前記中心層が、前記オーバーコートの第１の層と第２の層の間に設けられ、前記第１の層が前記記録層に最も近い側から前記膜厚方向に少なくとも０．５ｎｍ延在し、第２の層は前記第１の層とは反対側から前記膜厚方向に少なくとも０．５ｎｍ延在する、請求項１に記載の磁気記録媒体。
【請求項３】
前記第１および第２の層が前記中心層とは異なる組成を有する、請求項２に記載の磁気記録媒体。
【請求項４】
前記非晶質炭素が主として四面体非晶質炭素である、請求項１に記載の磁気記録媒体。
【請求項５】
前記中心層が少なくとも９５原子％の炭素含有量を有する、請求項１に記載の磁気記録媒体。
【請求項６】
Ｘ線反射率測定によって測定される前記オーバーコートの質量密度が３．３ｇ／ｃｍ３〜３．６ｇ／ｃｍ３の範囲内である、請求項１に記載の磁気記録媒体。
【請求項７】
Ｘ線反射率測定によって測定される前記オーバーコートの質量密度が３．５ｇ／ｃｍ３〜３．６ｇ／ｃｍ３の範囲内である、請求項１に記載の磁気記録媒体。
【請求項８】
前記オーバーコートの膜厚方向における、前記オーバーコートの中心層中の水素含有量が０．２原子％〜０．４原子％である、請求項１に記載の磁気記録媒体。
【請求項９】
磁気データストレージシステムであって：
少なくとも１つの磁気ヘッドと；
請求項１に記載の磁気媒体と；
前記少なくとも１つの磁気ヘッドの上方で前記磁気媒体を通過させるための駆動機構と；
前記少なくとも１つの磁気ヘッドの動作を制御するために、前記少なくとも１つの磁気ヘッドに電気的に結合されたコントローラとを含む、磁気データストレージシステム。
【請求項１０】
磁気ヘッドであって：
再生素子と；
前記再生素子が媒体に面する側の上部のオーバーコートとを含み、前記オーバーコートは、ｓｐ２結合に対するｓｐ３結合の比（ｓｐ３／（ｓｐ２＋ｓｐ３））が少なくとも０．５である非晶質炭素膜であり、前記オーバーコートの膜厚方向における、前記オーバーコートの中心層の前記非晶質炭素膜中の水素含有量が０．１原子％〜０．６原子％であることを特徴とする、磁気ヘッド。
【請求項１１】
前記オーバーコートの前記中心層が、前記オーバーコートの第１の層と第２の層の間に設けられ、前記第１の層が前記再生素子に最も近い側から前記膜厚方向に少なくとも０．５ｎｍ延在し、第２の層は前記第１の側とは反対側から前記膜厚方向に少なくとも０．５ｎｍ延在する、請求項１０に記載の磁気ヘッド。
【請求項１２】
前記第１および第２の層が前記中心層とは異なる組成を有する、請求項１１に記載の磁気ヘッド。
【請求項１３】
前記非晶質炭素が主として四面体非晶質炭素である、請求項１０に記載の磁気ヘッド。
【請求項１４】
前記中心層が少なくとも９５原子％の炭素含有量を有する、請求項１０に記載の磁気ヘッド。
【請求項１５】
Ｘ線反射率測定によって測定される前記オーバーコートの質量密度が３．３ｇ／ｃｍ３〜３．６ｇ／ｃｍ３の範囲内である、請求項１０に記載の磁気ヘッド。
【請求項１６】
Ｘ線反射率測定によって測定される前記オーバーコートの質量密度が３．５ｇ／ｃｍ３〜３．６ｇ／ｃｍ３の範囲内である、請求項１０に記載の磁気ヘッド。
【請求項１７】
前記オーバーコートの膜厚方向における、前記オーバーコートの中心層中の水素含有量が０．２原子％〜０．４原子％である、請求項１０に記載の磁気ヘッド。
【請求項１８】
磁気データストレージシステムであって：
請求項１０に記載の少なくとも１つの磁気ヘッドと；
磁気媒体と；
前記少なくとも１つの磁気ヘッドの上方で前記磁気媒体を通過させるための駆動機構と；
前記少なくとも１つの磁気ヘッドの動作を制御するために、前記少なくとも１つの磁気ヘッドに電気的に結合されたコントローラとを含む、磁気データストレージシステム。
【請求項１９】
磁気媒体の磁気層と、前記再生素子が媒体に面する側との少なくとも１つの上にオーバーコートを形成するステップであって、前記オーバーコートは、ｓｐ２結合に対するｓｐ３結合の比（ｓｐ３／（ｓｐ２＋ｓｐ３））が少なくとも０．５である非晶質炭素膜であり、前記オーバーコートの膜厚方向における、前記オーバーコートの中心層の前記非晶質炭素膜中の水素含有量が０．１原子％〜０．６原子％であるステップを含み、
前記オーバーコートの前記水素含有量は、前記オーバーコートの堆積中の膜堆積室中への水素ガス流を調節し、前記膜堆積室中の水素ガス圧を調節することによって、前記範囲内に調節される、方法。
【請求項２０】
前記オーバーコートが形成されるときの前記膜堆積室中の前記水素ガス圧が３．０×１０−２Ｐａ〜６．０×１０−２Ｐａの範囲内である、請求項１９に記載の方法。
【請求項２１】
前記オーバーコートが形成されるときの前記膜堆積室中の前記水素ガス圧が４．５×１０−２Ｐａ〜５．５×１０−２Ｐａの範囲内である、請求項１９に記載の方法。
【発明の詳細な説明】
【技術分野】
【０００１】
本発明は、データストレージシステムに関し、特に、本発明は、超硬質非晶質炭素膜を有する磁気ストレージシステムの種々の構成要素、およびその形成方法に関する。
【背景技術】
【０００２】
コンピュータの中核は、磁気ハードディスクドライブ（ＨＤＤ）である。磁気ハードディスクドライブの典型は、回転磁気ディスク、読み書きヘッドを有するスライダ、回転ディスクの上方に位置するサスペンションアーム、サスペンションアームを軸中心に移動させることにより読み取り及び／又は書き込みヘッドを回転ディスク上の選択された円形トラックに配置するアクチュエータアームを含む。サスペンションアームは、ディスクが回転していないときには、ディスク表面にスライダが接触するように付勢（bias）されているが、ディスクが回転すると、スライダのエアベアリング面（ＡＢＳ）の近傍で、回転ディスクによって空気が渦巻くことで、回転ディスク面からわずかな距離でエアベアリング上にスライダが載るようになる。スライダがエアベアリング上に載ると、読み書きヘッドは、回転ディスクに磁気痕跡（magnetic impressions）を書き込み、回転ディスクから磁気信号フィールドを読み取るために使用される。読み書きヘッドは、読み書き機能を実行するためのコンピュータプログラムにより動作する処理回路に接続される。
【０００３】
情報化時代における情報処理量は急速に増加している。特にＨＤＤは、より多くの情報をその限定された領域および体積中に記憶することが望まれている。この要望に対する技術的方法の１つは、ＨＤＤの記録密度を増加させることで容量を増加させることである。より高い記録密度を実現するためには、記録ビットのさらなる小型化が有効であるが、通常このためには、更なる小型の構成要素の設計が必要となる。
【０００４】
しかし種々の構成要素の更なる小型化には、それ自体一連の問題および障害がある。
【０００５】
前述のように、磁気ディスクドライブでは、磁気ディスク（磁気記録媒体）上に情報を記録し又は再生するために磁気ヘッドが使用される。磁気スペーシング（spacing）がより狭くなると、磁気ヘッドおよび磁気ディスクとがより接近することができ、情報を微小領域に記録することができ、磁気ディスク上の微少な磁気信号を再生できる。ヘッドとディスクとの間隔（spacing）が狭い場合には、磁気ディスクおよび磁気ヘッドのオーバーコートの膜厚を減少させる必要がある。
【０００６】
しかし、磁気ディスクの記録層の内部と、磁気ヘッドの記録および再生素子の内部に使用される金属の腐食を防止するには、オーバーコートは化学的に安定で、緻密で、均一である必要がある。さらに、磁気ヘッドが磁気ディスクに非常に接近する場合は、相対回転運動のために、十分高い耐摩耗性が存在する必要がある。さらに、一般的に、磁気ディスクおよび磁気ヘッドの従来のオーバーコートは薄くなると、被覆率の低下、有効硬度の低下、および耐摩耗性の低下のために、耐食性が低下する。したがって、耐食性および耐摩耗性を維持しながら、磁気ディスクおよび磁気ヘッドのオーバーコートをより薄くするためには、磁気ディスクおよび磁気ヘッドのオーバーコートの密度および硬度を改善する必要があり、より薄い膜厚によって生じる劣化をなくす必要がある。
【０００７】
記録密度を改善するためには、記録媒体の熱消磁の抑制と、書き込み特性の維持とが同時に満たされるべきである。高記録密度を実現するために、記録媒体のビット径もナノビット程度となるべきである。しかし、ビット径が減少すると、熱消磁の問題が生じる。
【０００８】
記録媒体上に記録された情報は、時間の経過とともに熱磁化のゆらぎによって失われ、これによって熱消磁が生じる。熱消磁の問題を解決するためには、磁化の熱安定性は、高い磁気異方性を有する材料を使用することによって改善することができる。しかし、磁気異方性が高くなりすぎると、磁気ヘッド記録素子からの記録磁界による記録媒体の磁化を反転が不可能になり、その結果、もはやその磁気媒体には書き込めなくなる。
【０００９】
特に、表面記録密度を改善するためには、熱消磁の抑制と、記録媒体への書き込み特性の維持の両方を同時に実現するための新規技術が不可欠である。この問題を解決するために提案されている方法の１つは、熱アシスト記録（ＴＡＲ）である。この技術では、記録媒体を一時的および局所的に加熱することによって保磁力を低下させながら、磁気記録が行われる。この技術を使用することによって、高い磁気異方性を有する記録媒体でさえも書き込みが可能となる。結果として、熱消磁の抑制、および記録媒体への書き込み特性の維持が同時に満たされ、表面記録密度の大幅な増加を実現できる。したがって、磁気ディスクおよび磁気ヘッドのオーバーコートの耐熱性が必要となる。
【００１０】
特に、ヘッド−ディスクインタフェース（ＨＤＩ:head-disk interface）の耐熱性を改善するための技術の開発が、実用的なＴＡＲ法を作り出すのに重要である。従来のＨＤＩは、磁気ヘッドオーバーコート、磁気ディスクオーバーコート、および潤滑膜で構成され、そのそれぞれが、ヘッドおよびディスクの腐食および摩耗を防止し、磁気ディスクドライブの高い信頼性を維持する役割を果たす。しかし、ＨＤＩの構造要素は、主成分として炭素を有し、金属またはセラミックと比較して熱の影響を受けやすいと考えられている。したがって、ＴＡＲの高温環境では、ＨＤＩ構造要素は、通常、熱により変形及び／又は劣化する。結果として、劣化および変形が、磁気記録システムの信頼性において問題となる。
【００１１】
従来のダイヤモンド状炭素（ＤＬＣ）膜は、ＨＤＩ構造要素のディスクオーバーコートとして使用されている。しかし、ＴＡＲへの適用が考えられる高温環境では、ヘッドとディスクとの間の距離が狭くなるのに伴い、機械抵抗性および耐薬品性が求められ、同時に、望ましい結果のために、熱的な安定性も必要となる。したがって、望ましいＤＬＣ膜の性質は、高い膜密度を有する、すなわち向上したｓｐ３結合（たとえばダイヤモンド型構造）を有するオーバーコートである。
【００１２】
しかし、従来のスパッタリング法によって製造されたＤＬＣ膜は、黒鉛に近い構造を有するため、ｓｐ３結合が少ない。さらに、化学蒸着（ＣＶＤ）によって形成されたＤＬＣ膜は、原材料として炭化水素ガスが使用されるため膜中に水素を含むが、この方法では、高いｓｐ３結合比を実現することが困難である。
【００１３】
前述したように、磁気ディスクドライブのより高い記録密度の実現のため、磁気ディスクおよび磁気ヘッドのオーバーコートには、より薄い形状とより高い耐熱性が要求される。磁気ディスクドライブとしてより高い信頼性を確保するには、より高い密度、硬度、およびより高い耐熱性が望まれる。
【発明の概要】
【発明が解決しようとする課題】
【００１４】
したがって、より薄い膜を製造するためには、耐食性および耐摩耗性を改善して記録密度の高いシステムを開発することが有益である。さらに、ＴＡＲ実装上の実用性を改善するためには、耐熱性の改善が有益となりうる。
【課題を解決するための手段】
【００１５】
一実施形態による磁気記録媒体は、非磁性基板上の少なくとも１つのグランド層と；グランド層上の磁気記録層と；磁気記録層上のオーバーコートとを含み、当該オーバーコートは、ｓｐ２結合に対するｓｐ３結合の比（ｓｐ３／（ｓｐ２＋ｓｐ３））が少なくとも０．５である非晶質炭素膜であり、当該オーバーコートの膜厚方向における、オーバーコートの中心層中の水素含有量が０．１原子％〜０．６原子％であることを特徴とする。
【００１６】
別の一実施形態による磁気ヘッドは、再生素子と；再生素子が媒体に面する側の上部のオーバーコートとを含み、当該オーバーコートは、ｓｐ２結合に対するｓｐ３結合の比（ｓｐ３／（ｓｐ２＋ｓｐ３））が少なくとも０．５である非晶質炭素膜であり、当該オーバーコートの膜厚方向における、オーバーコートの中心層の非晶質炭素膜中の水素含有量が０．１原子％〜０．６原子％であることを特徴とする。
【００１７】
これらの実施形態はいずれも、磁気ヘッドと、磁気ヘッドの上方で磁気媒体（たとえば、ハードディスク）を通過させるための駆動機構と、磁気ヘッドに電気的に結合したコントローラとを含むことができるディスクドライブシステムなどの磁気データストレージシステム内で実現することができる。
【００１８】
さらに別の一実施形態による方法は、磁気媒体の磁気層と再生素子が媒体に面する側との少なくとも１つの上部にオーバーコートを形成するステップを含み、当該オーバーコートは、ｓｐ２結合に対するｓｐ３結合の比（ｓｐ３／（ｓｐ２＋ｓｐ３））が少なくとも０．５である非晶質炭素膜であり、当該オーバーコートの膜厚方向における、オーバーコートの中心層の非晶質炭素膜中の水素含有量が０．１原子％〜０．６原子％であることを特徴とし、当該オーバーコートの水素含有量は、オーバーコートの堆積中の膜堆積室中への水素ガス流を調節し、前記膜堆積室中の水素ガス圧を調節することによって、前記範囲内に調節される。
【００１９】
本発明のその他の態様および利点は、図面と併用した場合に本発明の原理の例を説明する以下の詳細な説明から明らかとなるであろう。
【００２０】
本発明の性質および利点、ならびに好ましい使用形態をより十分に理解するため、添付の図面とともに読まれる以下の詳細な説明を参照されたい。
【図面の簡単な説明】
【００２１】
【図１】磁気記録ディスクドライブシステムの簡略図である。
【図２Ａ】長手方向記録方式を利用する記録媒体の断面の概略図である。
【図２Ｂ】図２Ａのような長手方向記録のための従来の磁気記録ヘッドおよび記録媒体の組み合わせの概略図である。
【図２Ｃ】垂直記録方式を利用する磁気記録媒体である。
【図２Ｄ】片側垂直記録のための記録ヘッドおよび記録媒体の組み合わせの概略図である。
【図２Ｅ】磁気記録媒体の両側に別々に記録するために適合させた記録装置の概略図である。
【図３Ａ】ヘリカルコイルを有する垂直磁気ヘッドの特定の一実施形態の断面図である。
【図３Ｂ】ヘリカルコイルを有するピギーバック磁気ヘッドの特定の一実施形態の断面図である。
【図４Ａ】ループコイルを有する垂直磁気ヘッドの特定の一実施形態の断面図である。
【図４Ｂ】ループコイルを有するピギーバック磁気ヘッドの特定の一実施形態の断面図である。
【図５】一実施形態における磁気記録媒体の部分断面図である。
【図６】一実施形態における方法のプロセスフローチャートである。
【図７】一実施形態における膜中の水素含有量に対する膜密度の測定結果を示すグラフである。
【図８】一実施形態における膜中の水素含有量に対する膜硬度の測定結果を示すグラフである。
【図９】一実施形態における加熱時間に対する炭素膜の残留膜厚の測定結果を示すグラフである。
【図１０】一実施形態における超硬質非晶質炭素膜の水素含有量の測定結果を示すグラフである。
【図１１】図１１Ａは、一実施形態における数種類の超硬質非晶質膜の水素含有量の測定結果を示すグラフである。図１１Ｂは、一実施形態における超硬質非晶質炭素膜の水素含有量の測定結果を示す、図１１Ａのグラフの詳細図である。
【図１２】一実施形態におけるアーク放電を使用する気相成長装置の概略図である。
【発明を実施するための形態】
【００２２】
以下の説明は、本発明の一般的原理を説明する目的で提供しており、本明細書において請求される本発明の概念の限定を意味するものではない。さらに、本明細書に記載の特定の特徴は、種々の可能な組み合わせおよび並び替えのそれぞれにおいて、別に記載される特徴との組み合わせで使用することができる。
【００２３】
本明細書において特に他に定義されない限り、すべての用語は、本明細書で示される意味、および当業者によって理解される意味、及び／又は辞書、論文などにおいて定義される意味を含めたそれらの可能性のある最も広い解釈が与えられる。
【００２４】
本明細書および添付の特許請求の範囲において使用される場合、単数形の「ａ」、「ａｎ」、および「ｔｈｅ」は、特に明記しない限り複数形を含んでいることにも留意する必要がある。
【００２５】
以下の説明では、ディスク系ストレージシステム、及び／又は関連するシステムおよび方法、ならびにそれらの操作及び／又は構成部品のいくつかの好ましい実施形態を開示する。
【００２６】
一般的な一実施形態においては、磁気記録媒体は、非磁性基板上の少なくとも１つのグランド層と；グランド層上の磁気記録層と；磁気記録層上のオーバーコートとを含み、当該オーバーコートは、ｓｐ２結合に対するｓｐ３結合の比（ｓｐ３／（ｓｐ２＋ｓｐ３））が少なくとも０．５である非晶質炭素膜であり、かつ、当該オーバーコートの膜厚方向における、オーバーコートの中心層中の水素含有量が０．１原子％〜０．６原子％であることを特徴とする。
【００２７】
一般的な別の一実施形態においては、磁気ヘッドは、再生素子と；再生素子が媒体に面する側の上部のオーバーコートとを含み、当該オーバーコートは、ｓｐ２結合に対するｓｐ３結合の比（ｓｐ３／（ｓｐ２＋ｓｐ３））が少なくとも０．５である非晶質炭素膜であり、当該オーバーコートの膜厚方向における、オーバーコートの中心層の非晶質炭素膜中の水素含有量が０．１原子％〜０．６原子％であることを特徴とする。
【００２８】
これらの実施形態はいずれも、磁気ヘッドと、磁気ヘッドの上方で磁気媒体（たとえば、ハードディスク）を通過させるための駆動機構と、磁気ヘッドに電気的に結合したコントローラとを含むことができるディスクドライブシステムなどの磁気データストレージシステム内で実現することができる。
【００２９】
一般的な一実施形態においては、方法は、磁気媒体の磁気層と、再生素子が媒体に面する側との少なくとも１つの上部にオーバーコートを形成するステップを含み、オーバーコートは、ｓｐ２結合に対するｓｐ３結合の比（ｓｐ３／（ｓｐ２＋ｓｐ３））が少なくとも０．５である非晶質炭素膜であり、当該オーバーコートの膜厚方向における、オーバーコートの中心層の非晶質炭素膜中の水素含有量が０．１原子％〜０．６原子％であることを特徴とし、当該オーバーコートの水素含有量は、オーバーコートの堆積中の膜堆積室中への水素ガス流を調節し、前記膜堆積室中の水素ガス圧を調節することによって、前記範囲内に調節される。
【００３０】
これより図１を参照すると、本発明の一実施形態によるディスクドライブ１００が示されている。図１に示されるように、少なくとも１つの回転可能な磁気ディスク１１２は、スピンドル１１４上に支持され、ディスク駆動モーター１１８を含むことができる駆動機構によって回転する。各ディスク上の磁気記録は、通常、ディスク１１２上の同心円状のデータトラックの環状パターン（図示せず）の形態である。
【００３１】
少なくとも１つのスライダ１１３がディスク１１２の近くに配置され、各スライダ１１３は１つ以上の磁気読み取り／書き込みヘッド１２１を支持している。ディスクが回転すると、スライダ１１３は、ディスク表面１２２の上方を半径方向に内側および外側に移動し、それによってヘッド１２１は、所望のデータが記録される及び／又は所望のデータを書き込むディスクの異なるトラックにアクセスすることができる。各スライダ１１３は、サスペンション１１５によってアクチュエータアーム１１９に取り付けられる。サスペンション１１５は、スライダ１１３をディスク表面１２２に対して偏らせるわずかなスプリング力を付与する。各アクチュエータアーム１１９は、アクチュエータ１２７に取り付けられる。図１に示されるアクチュエータ１２７は、ボイスコイルモーター（ＶＣＭ）であってよい。ＶＣＭは、固定磁界内で動くことができるコイルを含み、コイルの動く方向および速度は、コントローラ１２９によって供給されるモーター電流信号によって制御される。
【００３２】
ディスクストレージシステムの動作中、ディスク１１２の回転によって、スライダ１１３とディスク表面１２２との間にエアベアリングが生じ、それによってスライダに対して上向きの力すなわち揚力が作用する。このため、通常動作中に、エアベアリングは、サスペンション１１５のわずかなスプリング力と釣り合い、狭く実質的に一定の間隔でディスク表面から離れたわずかに上方でスライダ１１３を支持する。ある実施形態においては、スライダ１１３はディスク表面１２２に沿ってスライドすることができることに留意されたい。
【００３３】
ディスクストレージシステムの種々の構成要素は、アクセス制御信号および内部クロック信号などのコントローラ１２９が発生する制御信号によって動作が制御される。通常、制御ユニット１２９は、論理制御回路、ストレージ（たとえば、メモリ）、およびマイクロプロセッサを含む。制御ユニット１２９は、ライン１２３に対する駆動モーター制御信号、ならびにライン１２８に対するヘッド位置およびシーク制御信号などの種々のシステム操作を制御する制御信号を発生する。ライン１２８に対する制御信号は、スライダ１１３をディスク１１２の所望のデータトラック上に最適に移動させ配置するための所望の電流プロファイルを提供する。読み取りおよび書き込みの信号は、記録チャネル１２５によって、読み取り／書き込みヘッド１２１と伝達される。
【００３４】
典型的な磁気ディスクストレージシステムの前述の説明、および付随する図１の説明は、表現のみを目的としている。ディスクストレージシステムが、多数のディスクおよびアクチュエータを有することができ、各アクチュエータが多数のスライダを支持できることは明らかであろう。
【００３５】
データを送受信するためと、ディスクドライブの動作を制御し、ディスクドライブの状態をホストに伝達するために、ディスクドライブとホスト（内部または外部）との間の伝達のためのインターフェイスを提供することもでき、これらすべては当業者には理解されるであろう。
【００３６】
典型的なヘッドでは、誘導書き込みヘッドは、１つ以上の絶縁層（絶縁スタック）中に埋め込まれたコイル層を含み、絶縁スタックは、第１の磁極片層と第２の磁極片層との間に配置される。書き込みヘッドのエアベアリング面（ＡＢＳ）におけるギャップ層によって、第１の磁極片層と第２の磁極片層との間にギャップが形成される。磁極片層は、バックギャップにおいて接続することができる。電流がコイル層に流されると、磁極片中に磁界が発生する。回転磁気ディスク上の円形トラック中などの移動媒体上のトラック中に小さな磁界情報を書き込むために、磁界がＡＢＳのギャップを取り囲む。
【００３７】
第２の磁極片層は、ＡＢＳからフレアポイントまで延在する磁極端部分と、フレアポイントからバックギャップまで延在するヨーク部とを有する。フレアポイントは、第２の磁極片が広がり（フレア）始めて、ヨークを形成する場所である。フレアポイントの位置は、記録媒体上に情報を書き込むために発生させる磁界の大きさに直接影響する。
【００３８】
図２Ａは、図１に示されるような磁気ディスク記録システムとともに使用されるものなどの従来の記録媒体を概略的に示している。この媒体は、媒体自体の面に、媒体自体の面に対して平行に磁気インパルスを記録するために使用される。この場合は記録ディスクである記録媒体は、基本的に、ガラスなどの好適な非磁性材料の支持基板２００を含み、好適な従来の磁気層で形成された上層コーティング２０２を有する。
【００３９】
図２Ｂは、好ましくは薄膜ヘッドであってよい従来の記録／再生ヘッド２０４と、図２Ａのような従来の記録媒体との間の動作関係を示している。
【００４０】
図２Ｃは、図１に示されるような磁気ディスク記録システムとともに使用される記録媒体の表面に対して実質的に垂直な磁気インパルスの方向を概略的に示している。このような垂直記録では、媒体は、通常は、高透磁率を有する材料で形成された下層２１２を含む。次に、この下層２１２には、好ましくは下層２１２よりも高い保磁力を有する磁性材料で形成された上層コーティング２１４が設けられる。
【００４１】
図２Ｄは、垂直ヘッド２１８と記録媒体との間の動作関係を示している。図２Ｄに示される記録媒体は、前出の図２Ｃに関して説明した高透磁率の下層２１２と、磁性材料の上層コーティング２１４との両方を含んでいる。しかし、これらの層２１２および２１４の両方が、好適な基板２１６に取り付けられて示されている。通常、層２１２および２１４の間に「交換遮断」（ｅｘｃｈａｎｇｅ−ｂｒｅａｋ）層または「中間層」と呼ばれる追加層（図示せず）も存在する。
【００４２】
この構造において、垂直ヘッド２１８の磁極間に延在する磁束線は、高透磁率の下層２１２を有する記録媒体の上層コーティング２１４の内外をループすることで、媒体表面に対してほぼ垂直の方向で磁束線が上層コーティング２１４を通過して、媒体表面に対して実質的に垂直の磁化軸を有する磁化インパルスの形態で、好ましくは下層２１２よりも高い保持力を有する磁性材料の上層コーティング２１４に情報が記録される。磁束は、軟質下層コーティング２１２によって、ヘッド２１８の戻り層（Ｐ１）に戻される。
【００４３】
図２Ｅは、類似の構造を示しており、基板２１６が、互いに反対側の２つの面のそれぞれの上に層２１２および２１４を有し、媒体の各面上の磁気コーティング２１４の外面に隣接して好適な記録ヘッド２１８が配置され、これにより媒体のそれぞれの面上で記録することができる。
【００４４】
図３Ａは、垂直磁気ヘッドの断面図である。図３Ａ中、ヘリカルコイル３１０および３１２は、ステッチ磁極３０８中に磁束を形成するために使用され、次にその磁束が主磁極３０６に送られる。コイル３１０はページから外の方向に延在するコイルを示し、一方、コイル３１２はページの中の方向に延在するコイルを示している。ステッチ磁極３０８は、ＡＢＳ３１８から窪んでいてもよい。絶縁体３１６は、コイルを取り囲み、一部の要素を支持することができる。構造の右方向への矢印で示される媒体の移動方向では、媒体は、最初に戻り磁極３１４を通過し、次にステッチ磁極３０８、主磁極３０６、ラップアラウンドシールド（図示せず）に接続することができるトレーリングシールド３０４、そして最後に上部戻り磁極３０２を通過して移動する。これらの構成要素のそれぞれは、ＡＢＳ３１８に接触する部分を有する。ＡＢＳ３１８は、構造の右側の全域にわたって示されている。
【００４５】
垂直書き込みは、磁束を、ステッチ磁極３０８から主磁極３０６中まで通し、次にＡＢＳ３１８に向かって配置されたディスク表面まで送ることによって実現される。
【００４６】
図３Ｂは、図３Ａのヘッドと類似の特徴を有するピギーバック磁気ヘッドを示している。２つのシールド３０４、３１４は、ステッチ磁極３０８および主磁極３０６の側面に位置する。センサーシールド３２２、３２４も示されている。センサー３２６は、通常、センサーシールド３２２、３２４の間に配置される。センサー３２６は、その上に配置されたオーバーコート５０８（以下により詳細に説明する）を有することもできる。オーバーコート５０８は、ヘッドの他の部分のうち媒体に面する側の上部に配置することができる。
【００４７】
図４Ａは、ステッチ磁極４０８に磁束を供給するための、パンケーキ構造と呼ばれることもあるループコイル４１０を使用する一実施形態の概略図である。次に、ステッチ磁極がこの磁束を主磁極４０６に供給する。この方向では、下部戻り磁極は場合により使用される。絶縁体４１６は、コイル４１０を取り囲み、ステッチ磁極４０８および主磁極４０６を支持することができる。ステッチ磁極は、ＡＢＳ４１８から窪んでいてもよい。構造の右方向への矢印で示される媒体の移動方向では、媒体は、ステッチ磁極４０８、主磁極４０６、ラップアラウンドシールド（図示せず）に接続することができるトレーリングシールド４０４、そして最後に上部戻り磁極４０２を通過して移動する（これらのすべては、ＡＢＳ４１８に接触する部分を有する場合も有さない場合もある）。ＡＢＳ４１８は、構造の右側の全域にわたって示されている。ある実施形態においては、トレーリングシールド４０４が主磁極４０６に接触する場合がある。
【００４８】
図４Ｂは、巻き付いてパンケーキ型コイルを形成するループコイル４１０を含む図４Ａのヘッドと類似の構造を有する別の種類のピギーバック磁気ヘッドを示している。センサーシールド４２２、４２４も示されている。センサー４２６は、通常、センサーシールド４２２、４２４の間に配置される。センサー４２６は、その上に配置されたオーバーコート５０８（以下により詳細に説明する）を有することもできる。オーバーコート５０８は、ヘッドの他の部分のうち媒体に面する側の上部に配置することができる。
【００４９】
図３Ｂおよび４Ｂにおいて、磁気ヘッドのうち非ＡＢＳ側の付近に、任意選択のヒーターが示されている。ヒーター（図中のヒーター）は、図３Ａおよび４Ａに示される磁気ヘッド中にも含まれてよい。このヒーターの位置は、突出部が望ましい位置、周囲の層の熱膨張係数などの設計パラメータに基づいて変化させることができる。
【００５０】
本明細書において説明及び／又は示唆される種々の実施形態は、本明細書において超硬質非晶質炭素オーバーコートとも呼ばれる非晶質炭素オーバーコートの膜密度、膜の高さ、および耐熱性を改善するための構造及び／又は方法を提供することができる。さらに、本明細書において説明及び／又は示唆される実施形態は、好ましくは、磁気ディスクおよび磁気ヘッドのオーバーコートの膜厚を減少させることができる。さらに、本明細書において開示される保護層の実施形態は、熱アシスト磁気記録システムでさえも高い熱安定性が得られ、それによって、より高い信頼性のために、より高い記録密度が可能となる。
【００５１】
種々の実施形態における超硬質非晶質炭素オーバーコートは、ごく少量の水素を供給しながら膜堆積によって形成することができ、それによって、ごく少量の水素が膜中に導入される。水素を本質的に含有しない従来方法とは対照的に、好ましい範囲内の水素含有量を有する炭素膜は、ある実施形態では膜密度が最大２０％以上改善され、膜の高さが少なくとも１０％改善され、耐熱性が改善されるため、磁気記録媒体及び／又は磁気ヘッドの信頼性の改善に理想的であることが分かった。
【００５２】
図５は、一実施形態による磁気記録媒体５００を示している。選択肢の１つとして、本発明の磁気記録媒体５００は、他の図を参照して記載される実施形態などの本明細書に記載の他のあらゆる実施形態の特徴とともに実施することができる。しかし当然ながら、このような磁気記録媒体５００および本明細書において提供される他のものは、本明細書に記載の説明的実施形態に明確に記載される場合もされない場合もある種々の用途及び／又は並び替えにおいて使用することができる。さらに、本明細書に提供される磁気記録媒体５００は、あらゆる所望の環境中で使用することができる。
【００５３】
これより図５を参照すると、磁気記録媒体５００は、磁気ディスク、または当業者には明らかなあらゆる他の好適な磁気記録媒体であってよい。図示されるように、磁気記録媒体５００は、好ましくは、少なくとも１つのグランド層５０４、たとえば軟質下層（ＳＵＬ）と、磁気記録層５０６と、非磁性基板５０２の上部に配置されたオーバーコート５０８とを含むが、所望の実施形態により任意の数の追加層を含むことができる。
【００５４】
別の一実施形態においては、オーバーコートは、好ましくは再生素子（本明細書においてはセンサーとも呼ばれる）を有する、本明細書で提供される任意の方法による磁気ヘッドのオーバーコートであってよい。好ましい方法の１つでは、オーバーコートは、再生素子が媒体に面する側の上部に配置することができる（図３Ｂおよび４Ｂのオーバーコート５０８を参照）。さらに、この保護層は、磁気ヘッドが媒体に面する表面の中にある、その平面と同一平面にある及び／又はその一部を形成する、その表面から偏っている、上方に突出しているなどであってよい。方法の１つでは、オーバーコートは、上部シールド層と、下部シールド層と、これらの層の間に設けられた再生素子とを有する磁気ヘッドのオーバーコートであってよい。さらに、オーバーコートは、下部磁極と、主磁極と、シールド層と、補助磁極とを有する記録ヘッドのオーバーコートであってよい。別の方法では、オーバーコートは、エアベアリング面オーバーコートを含むことができ、これは、磁気媒体とは反対側の再生素子の表面上に形成することができる。
【００５５】
さらなる方法では、オーバーコートは、ヘッドと媒体との両方の上面に設けることができる。
【００５６】
以下の説明は、オーバーコートの種々の実施形態に関するさらなる詳細を示しており、このような詳細は、ヘッド及び／又は媒体の上面のオーバーコートなど、本明細書に記載のあらゆるオーバーコートに一般に適用可能である。
【００５７】
オーバーコートは非晶質炭素膜として形成することができる。さらに、非晶質炭素膜は、主として、たとえば約５０原子％（原子パーセント）を超える四面体非晶質炭素であってよいが、それに限定されるものではない。好ましい方法の１つでは、超硬質非晶質炭素膜は高いｓｐ３結合比を有することができる。説明的な一実施形態によると、超硬質非晶質炭素膜は、ｓｐ２結合に対するｓｐ３結合の結合比（ｓｐ３／（ｓｐ２＋ｓｐ３））が少なくとも約０．５となることができるが（好ましくは）、所望の実施形態によってはこれより大きいまたは小さい場合がある。
【００５８】
図５を参照すると、媒体５００の表面のオーバーコート５０８が示され、例として本明細書で議論されるが、このオーバーコート５０８は、少なくとも１つの第１の層５１０、第２の層５１２、および中心層５１４を有することができる。種々の方法により、第１の層、第２の層、および中心層は、組成が同じ、類似、異なる、またはそれらの組み合わせであってよい。さらに、第１の層、中心層、および第２の層は、別個の層であってよいし；隣接する層の１つと異なる性質を有する中心層を形成するため堆積条件を変動させて、すべてが連続的に形成されたオーバーコート層の一部であってよいし；それらの組み合わせであってもよい。
【００５９】
特に好ましい方法では、オーバーコートの第１および第２の層は、オーバーコートの中心層とは異なる組成を有することができる。
【００６０】
図５に示されるように、オーバーコートの中心層５１４は、その第１の層５１０と第２の層５１２との間に画定することができる。第１の層５１０は、膜厚方向の記録層に最も近い中心層側からの厚膜方向で少なくとも０．５ｎｍの幅ｗ１を有することができる。さらに第２の層は、第１の層とは反対側の中心層の側から膜厚方向で少なくとも０．５ｎｍの幅ｗ２を有することができる。オーバーコート５０８の厚さは、１．２５ｎｍ〜５ｎｍの間の範囲内であってよいが、これより厚い場合も薄い場合もある。
【００６１】
オーバーコートの中心層は、好ましくは約０．１原子％〜約０．６原子％、より好ましくは約０．２原子％〜０．４原子％の水素含有量を有することができるが、所望の実施形態によって、より高いまたは低い場合がある。さらに、中心層は、少なくとも８５原子％、より好ましくは９０原子％、さらにより好ましくは９５原子％の炭素含有量を有することができるが、所望の実施形態によって、より高いまたは低い場合がある。別の方法では、オーバーコート中の少なくとも９５原子％の炭素含有量を有する特定の領域の膜中の水素含有量の平均値を、約０．１原子％〜約０．６原子％と規定することができるが、所望の実施形態によって、より高いまたは低い場合がある。
【００６２】
種々の別の方法によると、本明細書に記載された任意の実施形態の磁気記録媒体及び／又は磁気ヘッドの質量密度は、Ｘ線反射率測定によって約３．３ｇ／ｃｍ３〜約３．６ｇ／ｃｍ３と求めることができる。さらに別の方法によると、オーバーコートの質量密度は、Ｘ線反射率測定により測定して約３．３ｇ／ｃｍ３〜約３．６ｇ／ｃｍ３、より好ましくは約３．５３ｇ／ｃｍ３〜約３．６ｇ／ｃｍ３であってよいが、所望の実施形態によって、より大きいまたは小さい場合がある。
【００６３】
図６は、一実施形態によるオーバーコートを形成する方法６００を示している。選択肢の１つとして、本発明の方法６００は、他の図を参照して記載される実施形態などの本明細書に記載の他のあらゆる実施形態の特徴とともに実施することができる。しかし、当然ながらこのような方法６００および本明細書において提供される他のものは、本明細書に記載の説明的実施形態に明確に記載される場合もされない場合もある種々の用途および／または並び替えにおいて使用することができる。さらに、本明細書に提供される方法６００は、あらゆる所望の環境中で使用することができる。
【００６４】
これより図６を参照すると、方法６００は、磁気媒体の磁気層と、再生素子が媒体に面する側との少なくとも１つの上にオーバーコートを形成するステップを含み、オーバーコートが、ｓｐ２結合に対するｓｐ３結合の比（ｓｐ３／（ｓｐ２＋ｓｐ３））が少なくとも０．５である非晶質炭素膜であり、オーバーコートの膜厚方向における中心層中の膜中の水素含有量が０．１原子％〜０．６原子％の範囲内であることを特徴とする。作業６０２を参照されたい。
【００６５】
作業６０４を参照すると、オーバーコートの水素含有量は、オーバーコートの堆積中の膜堆積室中への水素ガス流を調節し、前記膜堆積室中の水素ガス圧を調節することによって、好ましい範囲内に調節される。好ましい方法の１つでは、オーバーコートが形成されるとき、膜堆積室中の水素ガス圧を約３．０×１０−２Ｐａ〜約６．０×１０−２Ｐａの範囲内、より好ましくは約４．５×１０−２Ｐａ〜約５．５×１０−２Ｐａの範囲内に指定することができるが、所望の実施形態によって、より高いまたは低い場合がある。
【００６６】
本発明の限定を意図したものでは決してない説明的な一実施形態によると、膜中の水素含有量は、高分解能弾性反跳粒子検出分析（ＨＲ−ＥＲＤＡ）によって測定することができ、これは、弾性反跳検出からの水素を標的とする水素分析のための高感度の反跳粒子検出分析方法である。磁気記録媒体および磁気ヘッドのオーバーコートを形成するための対応する製造方法では、オーバーコート中の水素含有量を、前述のような好ましい水素含有量範囲に調節することができる。方法の１つによると、製造方法は、膜堆積中の膜堆積室中に外部から供給される水素ガス流を調節し、膜堆積室中の水素ガス圧を調節することによって、水素含有量を調節できる。
【００６７】
種々の方法によると、超硬質非晶質炭素膜の製造方法は特に限定されず、非常に少量の範囲内、好ましくは前述の範囲内に水素含有量を調節可能な方法であってよい。方法の１つによると、これは、膜堆積中の膜堆積室中に少量の水素ガスを供給することによって炭素膜中に非常に少量の水素を含めることによって可能となりうる。さらに、限定するものではないが、磁界フィルタを含めることによって少量の粒子を有する超硬質非晶質炭素膜の形成に使用できるフィルタ陰極真空アーク（ｆｉｌｔｅｒｅｄ  ｃａｔｈｏｄｉｃ  ｖａｃｕｕｍ  ａｒｃ）（ＦＣＶＡ）法などの種々の方法によって膜を形成することができる。
【実施例】
【００６８】
本発明の範囲を限定しようと望むものではないが、説明的実施例を以下に説明し、これらは、少量（たとえば約０．１原子％〜約０．６原子％）の水素を膜中に含む厚さ約２．５ｎｍの超硬質非晶質炭素膜の特性に対応している。前述したように、膜中の少量の水素は、膜堆積中およびその製造方法中の膜堆積室中に非常に少量の水素ガスを供給することによって実現することができる。
【００６９】
これも本発明の限定を意図するものでは決してない第１の実施例によると、膜厚約２．５ｎｍの超硬質非晶質炭素膜をＳｉ単結晶基板上に形成した。膜堆積室の内部に供給される水素ガスの量を変動させ、膜中の水素含有量に対する膜密度および膜硬度の評価を行った。種々の方法によると、基板としては、化学硬化ガラス基板、アルミニウム合金基板上に例えばＮｉ−Ｐをめっきした後に研磨した表面を有する基板などを挙げることができる。さらに、基板の形状は、所望の実施形態によって自由に選択することができる。
【００７０】
第１の実施例への言及を続けると、Ｘ線反射率測定によって膜密度を測定した。得られた測定値を図７のグラフに示しており、横軸は膜中の水素含有量を表し、縦軸は膜密度を表す。図７に示されるこの結果によると、膜中の水素含有量が約０．１原子％〜約０．６原子％となる領域で、膜密度が改善される。さらに、水素含有量が約０．２原子％〜約０．４原子％である領域７０２は、水素を供給せずに形成した領域７０１の従来の膜と比較して、膜密度が約２０％改善される。
【００７１】
これより図８を参照すると、ナノインデンター法を採用して測定される膜硬度の測定を示している。図８に示されるグラフ中、横軸は膜中の水素含有量を表し、縦軸は膜硬度を表す。グラフに示される結果によると、膜中の水素含有量が約０．１原子％〜約０．６原子％である領域において、膜硬度は、図７に示される膜密度と同様に改善される。さらに、水素含有量が約０．２原子％〜約０．４原子％である領域７０４は、水素を供給せずに形成した領域７０３の従来の膜と比較して、膜硬度が約１０％改善される。
【００７２】
第２の実施例によると、第１の実施例で使用したものと類似の膜構造を使用したが、膜中に異なる水素含有量（０原子％、０．３原子％、２．５原子％）を有する３つのサンプルを製造した。これらのサンプルを５００℃の温度に設定したホットプレートで加熱し、炭素膜の残留膜厚を加熱時間に対して測定した。
【００７３】
図９は膜厚の変化の測定を示しており、分光偏光解析法を使用して膜厚を測定した。さらに、水素分析用の高分解能弾性反跳粒子検出（ＨＲ−ＥＲＤＡ）を含めることで、実施例の水素含有量を測定した。図９のグラフを参照すると、横軸は加熱時間を表し、縦軸は膜厚を表す。図９に示される結果によると、膜中の水素含有量が０原子％であるサンプル７０５および２．５原子％であるサンプル７０６の場合、それぞれ１００秒および４５０秒の加熱時間、膜厚が約８０％減少することが分かる。対照的に、４５０秒の加熱時間で、０．３原子％のサンプル７０７は、１０％未満の膜圧の減少であり、強い耐熱性を示している。
【００７４】
以上の結果から、膜中の水素含有量が約０．１原子％〜約０．６原子％である領域の炭素膜は、上記範囲外の水素含有量の炭素膜よりも強い耐熱性を有することが明らかである。したがって、好ましい方法の１つによると、この膜は、磁気記録媒体および磁気ヘッド上で熱が発生するエネルギーアシスト磁気記録用の磁気記録媒体および磁気ヘッドのオーバーコートであってよい。たとえば、この膜は、書き込みを促進するために記録中に磁気ヘッドから磁気記録媒体に熱エネルギーが与えられる熱アシスト磁気記録、または書き込みを促進するために高周波数のＡＣ磁界が使用されるマイクロ波アシスト磁気記録におけるオーバーコートであってよい。
【００７５】
これも本発明の限定を意図するものでは決してない第３の実施例によると、膜厚が約２．５ｎｍの超硬質非晶質炭素膜を、Ｓｉ単結晶基板上、および磁気記録層を堆積したガラス基板上に形成して、炭素膜中の水素濃度を評価した。図１０に示されるグラフによると、形成時に膜堆積室の内部に供給した水素ガス量が異なる３つの超硬質非晶質炭素膜７０８、７０９、７１０、およびＣＶＤ法によって形成した膜７１１の評価を行った。
【００７６】
図１０は、Ｓｉ基板上の炭素膜中の水素含有量の測定を示しており、横軸はオーバーコートの上面からの深さを表し、縦軸は水素含有量を表す。さらに、深さは、水素分析用の高分解能弾性反跳粒子検出分析（ＨＲ−ＥＲＤＡ）および高解像度ラザフォード後方散乱分光法（ＨＲＲＢＳ）によって測定した。
【００７７】
図１０のグラフへの言及を続けると、上面から０．５ｎｍの深さの領域で、真空堆積室から取り出されるときに、空気中の構成成分が上面によって吸収される。さらに、Ｓｉ基板側の０．５ｎｍの領域では、炭素膜とＳｉ基板の表面層との混合層が形成されることによって、深さ方向での水素含有量の分布が存在する。オーバーコートの厚さの上面上の０．５ｎｍの層および基板側の０．５ｎｍの層を除いた領域では、膜中の水素含有量は、ほぼ一定となる。
【００７８】
これより図１１Ａ〜１１Ｂを参照すると、磁気記録層を堆積して形成されたガラス基板上の炭素膜中の水素含有量の測定をグラフで示している。グラフの横軸は、オーバーコート上面からの深さを表し、縦軸は元素濃度を表している。さらに、形成時に膜堆積室の内部に供給した水素ガス量が異なる３つの超硬質非晶質炭素膜７１２、７１３、７１４；ＣＶＤ法によって形成した膜７１４の評価を行った。
【００７９】
図１０に示されるＳｉ基板の評価結果と同様に、膜厚の深さ方向で、水素含有量は、ある分布を有する。オーバーコート厚さの上面側の０．５ｎｍの層および基板側の０．５ｎｍの層を除いた領域では、膜中の水素含有量は、ほぼ一定値となる。第１および第２の実施例の結果を組み合わせると、オーバーコート厚さの上面側の０．５ｎｍの層および基板側の０．５ｎｍの層を除いた領域において、膜中の水素含有量の平均値によって膜特性を調べる。さらに、膜中の水素含有量を監視して、適切に許容範囲内（０．１原子％〜０．６原子％）に制御することができる。
【００８０】
一実施形態によると、炭素イオンを使用する物理気相成長手段を使用する超硬質非晶質炭素膜で構成される場合に、オーバーコートは非常に低い水素濃度の制御に好適である。種々の方法によると、超硬質非晶質炭素膜は、イオンビーム気相成長法、低ガス圧−高電流スパッタリング法など、または本明細書の説明を読むことで当業者には明らかとなる他の方法を採用することで形成することができる。
【００８１】
本発明の限定を意図するものでは決してない説明的な一実施形態においては、図１２に示される気相成長装置を使用して、アーク放電を用いてオーバーコートを形成することができる。図１２に示されるように、アーク放電装置７１５によって形成されたプラズマビーム７１６がイオン源として使用される（以下に詳細に説明する）。処理される磁気ディスク基板７１７の両面を処理できるように配列されたアーク放電装置７１５からプラズマビーム７１６が発生する。特に、電圧源７２７からの電圧が、炭素で構成される陰極７１８および陽極７１９の間に印加されることで、高真空雰囲気中でアーク放電７２０が発生する。
【００８２】
結果として、陰極７１８は、アーク溶接と類似の非常に高温の状態となり、プラズマ（たとえば、正に帯電した炭素イオン７２１および電子７２２を生成する状態）が陰極表面から発生する。さらに、陰極７１８中のアーク電流は、約５０アンペアで流れ、約−２０ボルトのアーク電圧のアーク放電が発生する。発生した炭素イオン７２１および電子７２２は、アーク放電中に発生した液滴を除去しプラズマを移送するための湾曲した磁界ダクト７２３を通過して、処理される磁気ディスク基板７１７が収容される膜堆積室７２５中に導入され、走査電磁石７２６によって、処理される磁気ディスク基板７１７上に均一に放射される。さらに、処理される磁気ディスク基板７１７は電気的に浮遊している。
【００８３】
入射炭素イオンは、約５０ｅＶのエネルギーで加えられ、プラズマビーム７１６は、全体的に中性であるため炭素イオン７２１および電子７２２を照射する。炭素で構成される陰極７１８のみが使用されるので、ほとんど水素を含有しない超硬質非晶質炭素膜が形成される。この実施例では、処理される磁気ディスク基板７１７は、電気的に浮遊していたが、これに限定はされず、気相成長方法で偏った基板を使用しても問題はない。
【００８４】
図１２の参照を続けると、プラズマビーム７１６が未処理の磁気ディスク基板７１７に照射されるときに、膜堆積室７２５中に外部から水素ガスが供給される。この場合、水素ガス供給量を調節するためにマスフローコントローラ（mass flow controller）７２９を使用することによって、膜堆積室７２５中の水素圧が、指定の圧力で維持され、超硬質非晶質炭素膜中の水素含有量を所望の値に調節することができる。
【００８５】
好ましい方法の１つによると、膜堆積室７２５中の水素ガス圧は、約３．０×１０−２Ｐａ〜約６．０×１０−２Ｐａの範囲内とすることができるが、所望の実施形態によって、より高いまたは低い場合がある。供給された水素ガスは、プラズマビーム７１６によって励起して水素ラジカルを発生し、これらのラジカルは、構造の不規則性によって生じる炭素のダングリングボンドと結合する。さらに、これは超硬質非晶質炭素膜中にラジカルが取り込まれることによって生じうる。結果として、膜密度、膜硬度、および耐熱性が高くなることができ、それによって化学的により安定な状態が実現できる。図１２に示される説明的実施形態では膜堆積室７２５中に水素ガスを供給したが、別の方法よると、プラズマビーム７１６によって水素ガスを励起可能な場所などの膜堆積室７２５以外の他の場所にガスを供給することができる。
【００８６】
種々の実施形態の少なくとも一部に関して本明細書に示した方法は、全体的または部分的に、コンピュータハードウェア、ソフトウェア、手作業、特殊な装置の使用など、およびそれらの組み合わせで実施できることを留意されたい。説明的な方法の１つでは、磁気記録デバイスは、本明細書において説明及び／又は示唆されるいずれかの実施形態により、磁気記録媒体及び／又は磁気ヘッド中に含まれうる。
【００８７】
種々の実施形態について以上に説明してきたが、これらは単なる例として提供され、限定されるものではないことを理解されたい。したがって、本発明の一実施形態の広さおよび範囲は、前述のいずれかの代表的実施形態に限定されるものではなく、以下の特許請求の範囲およびそれらの同等物によってのみ定義されるべきである。
【符号の説明】
【００８８】
１００  ディスクドライブ
１１２  磁気ディスク
１１３  スライダ
１１４  スピンドル
１１５  サスペンション
１１８  駆動モーター
１１９  アクチュエータアーム
１２１  ヘッド
１２２  ディスク表面
１２３  ライン
１２５  記録チャネル
１２７  アクチュエータ
１２８  ライン
１２９  コントローラ
２００  支持基材
２０２  上層コーティング
２０４  記録／再生ヘッド
２１２  下層
２１４  上層コーティング
２１６  基板
２１８  垂直ヘッド
３０２  上部戻り磁極
３０４  トレーリングシールド
３０６  主磁極
３０８  ステッチ磁極
３１０  ヘリカルコイル
３１２  ヘリカルコイル
３１４  下部戻り磁極
３１６  絶縁体
３１８  ＡＢＳ
３２２  センサーシールド
３２４  センサーシールド
３２６  センサー
４０２  上部戻り磁極
４０４  トレーリングシールド
４０６  主磁極
４０８  ステッチ磁極
４１０  ループコイル 
４１６  絶縁体
４１８  ＡＢＳ
４２２  センサーシールド
４２４  センサーシールド
４２６  センサー
５００  磁気記録媒体
５０２  非磁性基板
５０４  グランド層
５０６  磁気記録層
５０８  オーバーコート
５１０  第１の層
５１２  第２の層
５１４  中心層
６００  方法
６０２  作業
６０４  作業
７０１  領域
７０２  領域
７０３  領域
７０４  領域
７０５  サンプル
７０６  サンプル
７０７  サンプル
７０８  膜
７０９  膜
７１０  膜
７１１  膜
７１２  膜
７１３  膜
７１４  膜
７１５  アーク放電装置
７１６  プラズマビーム
７１７  磁気ディスク基板
７１８  陰極
７１９  陽極
７２０  アーク放電
７２１  炭素イオン
７２２  電子
７２３  湾曲した磁界ダクト
７２５  膜堆積室
７２６  走査電磁石
７２７  電圧源
７２９  マスフローコントローラ
【図１】
2014099235.tif 000003
【図２Ａ】
2014099235.tif 000004
【図２Ｂ】
2014099235.tif 000005
【図２Ｃ】
2014099235.tif 000006
【図２Ｄ】
2014099235.tif 000007
【図２Ｅ】
2014099235.tif 000008
【図３Ａ】
2014099235.tif 000009
【図３Ｂ】
2014099235.tif 000010
【図４Ａ】
2014099235.tif 000011
【図４Ｂ】
2014099235.tif 000012
【図５】
2014099235.tif 000013
【図６】
2014099235.tif 000014
【図７】
2014099235.tif 000015
【図８】
2014099235.tif 000016
【図９】
2014099235.tif 000017
【図１０】
2014099235.tif 000018
【図１１】
2014099235.tif 000019
【図１２】
2014099235.tif 000020